(57)【要約】【課題】防汚性や耐水・耐油性に優れ、赤外線スコープや暗視カメラ都魚によっても認知されにくい、戦闘服等の偽装用衣服として用いることが可能な偽装用の布基材を主材とする積層材料を提供すること。【解決手段】布基材（１）と金属層（２）と表面樹脂層（３）とが順次積層さている偽装用積層材料であって、前記表面樹脂層（３）がフッ素系ポリマーであり、金属層（２）がアルミニウム又は銀いずれかの箔又は蒸着膜である。金属層（２）と表面樹脂層（３）の間にインキ絵柄層（４）を設けても良い。  【選択図】図１
2005335154.tif 000002
【特許請求の範囲】
【請求項１】
布基材と金属層と表面樹脂層とが順次積層されてなる偽装用積層材料であって、前記表面樹脂層がフッ素系ポリマーであり、金属層がアルミニウム又は銀いずれかの箔又は蒸着膜であることを特徴とする、偽装用積層材料。
【請求項２】
前記フッ素系ポリマーが、分子鎖端に−ＣＯＯＨ、−ＯＨ、−ＣＯＯＣＨ3 、−ＳＯ2 Ｆ、−ＰＯ3 ＮＯのいずれかの基を有していることを特徴とする、請求項１記載の偽装用積層材料。
【請求項３】
前記フッ素系ポリマーが、ポリテトラフルオロエチレン、パーフルオロアルコキシアルカン、エチレン−テトラフルオロエチレンコポリマー、パーフルオロエチレン−プロペンコポリマー、ポリビニリデンフルオライド、エチレン−クロロトリフルオロエチレンコポリマーのいずれかであることを特徴とする、請求項１又は２記載の偽装用積層材料。
【請求項４】
前記金属層と表面樹脂層の間にインキ絵柄層が設けられていることを特徴とする、請求項１〜３のいずれか１項に記載の偽装用積層材料。
【請求項５】
前記表面樹脂層がインキ絵柄層からなることを特徴とする、請求項１〜４のいずれか１項に記載の偽装用積層材料。
【請求項６】
前記表面樹脂層とインキ絵柄層を合わせた層の塗布量は、０．５〜３０ｇ／ｍ2 （固形分）であることを特徴とする、請求項１〜５のいずれか１項に記載の偽装用積層材料。
【請求項７】
前記布基材と金属層とを連続して貫通する穴あけ加工が施されていることを特徴とする、請求項１〜６のいずれか１項に記載の偽装用積層材料。
【発明の詳細な説明】
【技術分野】
【０００１】
本発明は、赤外線スコープや暗視カメラ等によっても認知されにくい偽装用の布基材を主材とする積層材料に関するものである。
【背景技術】
【０００２】
近年、戦場では新しい偵察方法が考えだされ、赤外線がこの目的に利用されている。例えば、航空機から地表にある軍需施設あるいは軍隊などを赤外線写真で撮影すると、軍需施設あるいは軍隊などの周辺の物体と区別できる映像を呈する。同様に赤外線夜間鏡、赤外線フィルターによる直接撮影等の偵察も行われている。
【０００３】
従来の戦闘服は、可視光線については、４色の迷彩柄を生地表面にプリントすることによって植物との識別がしにくいものが得られていたため、特に密林等での戦場において広く用いられてきた。近赤外線領域についても、迷彩に使用する顔料の反射率を制御したものを用いることで自然界に近似させたものが知られていた。
【０００４】
しかしながら、遠赤外線を検知する赤外線サーモグラフィーが軍事用に用いられつつある現在では、従来の偽装技術では効果がほとんど無く、遠赤外線を偽装する有効な手段が必要になっている（例えば、特許文献１、特許文献２参照）。
【０００５】
上記先行技術文献を示す。  
【特許文献１】特開平５−１３２８７９号公報
【特許文献２】特願２００４−２１３５６号。
【０００６】
特許文献１の技術は、基布に立体的な切り込みを入れることで体温を効率的に外気に放出して蓄熱を抑制することにより赤外線カメラなどによっても視認されにくい偽装用の基布を提供する技術である。
【０００７】
しかしこの特許では、特に基布の細かな積層構成、材質構成に関する記載はなく、材質によっては性能が左右されることにも言及されている。また切り込みを開けることにより性能を付加していることから、人体が直接装着できるものではなく、従来の軍服の上から羽織るような用途のものである。
【０００８】
そこで、発明者らは、特許文献２により人体が直接装着可能な基布構成を提案している。基本構成を布基材／接着層／金属箔／インキ絵柄層／樹脂層の積層材料として、特に、反射層である金属箔の保護層および印刷基材層として最外層に樹脂層を配し、これら反射層より外側にある印刷絵柄層／（接着層／）樹脂層に関して赤外不活性を示すα・βポリエチレンを主体とする樹脂組成を選定し、且つ樹脂厚みを低減して遠赤外線温度計測における偽装性を付加している構成である。
しかしこの構成では、樹脂層が赤外不活性以外の特性を特に有していないため、防汚性、耐水・耐油性、その他の機能性に制約がある。
【発明の開示】
【発明が解決しようとする課題】
【０００９】
本発明は、偽装用の布基材を主材とする積層材料に関する以上のような問題に鑑みてなされたもので、防汚性や耐水・耐油性に優れ、赤外線スコープや暗視カメラ等によっても
認知されにくい，戦闘服等の偽装用衣服として用いることが可能な偽装用の布基材を主材とする積層材料を提供することを課題とする。
【課題を解決するための手段】
【００１０】
本発明の請求項１の発明は、布基材と金属層と表面樹脂層が順次積層されてなる偽装用積層材料であって、前記表面樹脂層がフッ素系ポリマーであり、金属層がアルミニウム又は銀いずれかの箔又は蒸着膜であることを特徴とする、偽装用積層材料である。
【００１１】
このように請求項１記載の発明によれば、布基材と金属層と表面樹脂層が順次積層されてなる偽装用積層材料であって、前記表面樹脂層がフッ素系ポリマーであり、金属層がアルミニウム又は銀いずれかの箔又は蒸着膜であるので、撥水性、防汚性や耐水・耐油性に優れた偽装用積層材料となり得る。
【００１２】
また、請求項２の発明は、請求項１の発明において、前記フッ素系ポリマーが，分子端に−ＣＯＯＨ、−ＯＨ、−ＣＯＯＣＨ3 、−ＳＯ2 Ｆ、−ＰＯ3 ＮＯのいずれかの基を有していることを特徴とする、偽装用積層材料である。
【００１３】
また、請求項３の発明は、請求項１又は２の発明において、前記フッ素系ポリマーが、ポリテトラフルオロエチレン（ＰＴＦＥ）、パーフルオロアルコキシアルカン（ＰＦＡ）、エチレン−テトラフルオロエチレンコポリマー（ＥＴＦＥ）、パーフルオロエチレン−プロペンコポリマー（ＦＥＰ）、ポリビニリデンフルオライド（ＰＶＤＦ）、エチレン−クロロトリフルオロエチレンコポリマー（ＥＣＴＦＥ）のいずれかであることを特徴とする、偽装用積層材料である。
【００１４】
このように請求項２又は３記載の発明によれば、表面樹脂層に分子鎖端に−ＣＯＯＨ、−ＯＨ、−ＣＯＯＣＨ3 、−ＳＯ2 Ｆ、−ＰＯ3 ＮＯのような極性基を有する。例えば、ＰＴＦＥ、ＰＦＡ、ＥＴＦＥ、ＦＥＰ、ＰＶＤＦ、ＥＣＴＦＥのようなフッ素系ポリマーを使用しているので、積層材料は撥水・撥油性、防汚性、耐候性、耐熱性、耐酸化性、耐薬品性に優れたものとなる。
【００１５】
また、請求項４の発明は、請求項１、２又は３の発明において、前記金属層と表面樹脂層の間にインキ絵柄層が設けられていることを特徴とする、偽装用積層材料である。
【００１６】
このように請求項１、２又は３記載の発明によれば、金属層と表面樹脂層の間にインキ絵柄層が設けられているので、可視光線下で植物との識別を難しくする作用を付加することができる。
【００１７】
また、請求項５の発明は、請求項１、２、３又は４の発明において、前記表面樹脂層がインキ絵柄層からなることを特徴とする、偽装用積層材料である。
【００１８】
このように請求項１、２、３又は４記載の発明によれば、表面樹脂層をインキ絵柄層で構成することにより、１層省略することができ、低コスト化をはかることができる。
【００１９】
また、請求項６の発明は、請求項１、２、３、４又は５の発明において、前記表面樹脂層とインキ絵柄層を合わせた層の塗布量は、０．５〜３０ｇ／ｍ2 （固形分）であることを特徴とする、偽装用積層材料である。
【００２０】
また、請求項７の発明は、請求項１、２、３、４、５又は６の発明において、前記布基材と金属層とを連続して貫通する穴あけ加工が施されていることを特徴とする、偽装用積層材料である。
【００２１】
このように請求項１、２、３、４、５又は６記載の発明によれば、布基材と金属層とを連続して貫通する穴あけ加工が施されているので、積層材料に通気性を付加させることができる。
【発明の効果】
【００２２】
このように本発明の偽装用積層材料は、暗闇において赤外線スコープや暗視カメラ等によっても確認しづらく、昼間１００ｍ離れた位置で樹木をバックにしてもほとんど視認することが困難な基布を提供できる。また、フッ素樹脂の特性である耐熱性、耐酸化性、耐薬品性、撥水・撥油性、防汚性、耐候性を基布特性として付与することができ、服装としての使用適性に優れた基布を提供できるものである。
【発明を実施するための最良の形態】
【００２３】
本発明を一実施形態に基づいて以下に詳細に説明する。
【００２４】
本発明の偽装用積層材料は、例えば、図１、図２に示すように、布基材（１）と金属層（２）と表面樹脂層（３）が順次積層されてなる。
【００２５】
布基材（１）は、積層材料（１０）の最内層となる層で、人体の直接触れることを想定すると、風合いなどの点から木綿など植物繊維や動物繊維などの天然繊維を用いることが好ましい。風合いなどを損なわない範囲で、これらの天然繊維と化学繊維の混紡品、交織品、交編品などを用いることも可能である。また、繊維材料の形態も、織物、編み物、不織布など特に限定されるものではない。
【００２６】
最内層に配した布基材（１）は装着感を良好に保つ作用を有する。また、布繊維にフタロシアニン系に類するような赤外線吸収剤を添加することにより、人体から発生する赤外線量を低減する工夫も可能である。
【００２７】
金属層（２）は、積層材料（１０）の中間層で、人体から発する赤外線を反射する作用を有する。金属層は、延展性等の加工適性や酸化防止性能を付与する目的で、鉄、銅、マンガン等の微量金属成分を含有するアルミニウム又は銀からなる金属箔あるいは金属蒸着膜を用いることが好ましい。厚さは金属箔とした場合であれば６〜２５μｍ程度が、また、金属蒸着膜とした場合は１０〜１００ｎｍ程度が好ましい。
【００２８】
アルミニウムや銀は、ともに０．０２と極端に低い放射率を有するため、人体の実温と比較して遠赤外線放出量測定による非接触温度測定値を低減する効果がある。
【００２９】
温度３６°Ｃの人体はこの第２層までの積層物を介した場合、遠赤外線放射量測定法による温度測定値は２０°Ｃ程度で、その偽装効果は極大である一方、可視光線下での偽装適性を付加するための後記するインキ絵柄層（４）や、衣料としての耐摩擦性や洗濯耐性を付加するための保護層である表面樹脂層（３）を付加する必要がある。
【００３０】
金属層（２）の上に積層される表面樹脂層（３）は、フッ素系ポリマーが好ましく使用できる。その理由を以下に述べる。
【００３１】
フッ素原子は最外殻電子を２ｓ，２ｐ軌道に持つため、フッ素の結合電子は核との相互作用が特に大きく、分極が小さい。このフッ素原子が炭素原子と結合しているフッ素樹脂は、Ｃ−Ｆ結合の結合エネルギーが大きくなることから耐熱性、耐酸化性、耐薬品性に優れる。また分極率が低くなるために屈折率、誘電率、表面自由エネルギーが低いため、遠赤外線の照射による双極子モーメントの励起が起こり難い赤外不活性構造であり、赤外線
の吸収量及び放射率も他の高分子と比べて小さい，撥水・撥油性に優れる，防汚性，耐候性に優れる等の特性がある。このことから保護層として用いる樹脂に関しては、フッ素系ポリマーを選択的に使用し、かつそのポリマー使用量を最低限に低減することにより、遠赤外線サーモグラフィーに対する偽装効果の低減を改善することができる。
【００３２】
フッ素系ポリマーは、フッ素系ポリマーの分子鎖端に−Ｃ００Ｈ，−ＯＨ，−ＣＯＯＣＨ3 ，−ＳＯ2 Ｆ，−ＰＯ3 ＮＯのような極性基を有する、例えば、ＰＴＦＥ、ＰＦＡ、ＥＴＦＥ、ＦＥＰ、ＰＶＤＦ、ＥＣＴＦＥが好ましく使用できる。
【００３３】
金属層（２）と表面樹脂層（３）の間にインキ絵柄層（４）を設けた構成とすることもできる。インキ絵柄層（４）を設けることによりより偽装効果を高めることができる。
【００３４】
インキ絵柄層（４）は、表面樹脂層（３）と同じ樹脂系、変性フッ素樹脂を改質剤として含む樹脂系のインキで構成されることが必要で、緑色、茶色、黒色系の色相からなる迷彩柄である。インキ樹脂系が表面樹脂層（３）と同じ樹脂系で有る場合には、表面樹脂層（３）を省略することが可能である。インキ絵柄層（４）と表面樹脂層（３）を合計した塗布量は０．５〜３０ｇ／ｍ2 程度が適量である。
【００３５】
より詳細に述べるならば、迷彩柄からなるインキ絵柄層（４）を金属層（３）を積層した布基材（１）の表面にプリントすることにより、可視光線下において植物との識別を難しくする効果を付加できる。色の配分としては、春夏用には、例えば、意匠登録第１０１９５０３号によって配分し、具体的には、ライトグリーン３０％、ダークグリーン４０％、ブラウン２０％、ブラック１０％の面積比で顔料プリントを施したものが好ましく、秋冬用には、例えば、意匠登録第１０１９５０２号によって配分し、具体的には、ライトグリーン３０％、ダークグリーン２０％、ブラウン４０％、ブラック１０％の面積比で顔料プリントを施したものであることが好ましい。また、近赤外線領域についても、迷彩に使用する顔料の反射率を制御したものを用いることで自然界に近似させる工夫が可能である。
【００３６】
積層材料に通気性を付加させるため、布基材（１）や金属層（２）に貫通穴（５）を設ける穴あけ加工を施すことができる。布基材（１）と金属層（２）を積層後にこの金属層を貼り合わせた布基材に貫通穴（５）を設け、最後に表面樹脂層（３）を形成させることにより、貫通穴の断面に金属層が露出することを防ぐ工夫ができる（図３参照）。
【００３７】
穴あけ加工方法としては、特に限定されず、例えば、熱針穴あけ加工、ウォータージェット穴あけ加工、レーザー穴あけ加工などの方法を挙げることができる。
【００３８】
布基材（１）と金属層（２）との積層方法については、特に限定されないが、例えば、ウレタン樹脂接着剤を用いたドライラミネーション法などを用いることにより好適に積層することができる。また、表面樹脂層（３）は、表面樹脂層を構成する樹脂溶液をグラビアコート法などの公知の塗布方法により金属層（２）を貼り合わせた布基材（１）の金属層面に塗布することにより形成させることができる。
【００３９】
以下実施例により本発明を詳細に説明する。
【実施例１】
【００４０】
先ず、布基材（１）として厚さ１００μｍの木綿布を、金属層（２）として厚さ７μｍのアルミニウム箔を用意し、ポリウレタン樹脂系接着剤でドライラミネート法により木綿布とアルミニウム箔を貼り合わせた（接着剤塗布量は２ｇ／ｍ2 ）。
【００４１】
アルミニウム箔を貼り合わせた木綿布のアルミニウム箔面に、変性ＥＴＦＥ樹脂を５％添加した塩素化ポリプロピレン樹脂をバインダーに用いて迷彩柄を厚さが２μｍ（固形分）になるように形成させ、インキ絵柄層（４）とした。
【００４２】
インキ絵柄層（４）の上に変性ＥＴＦＥ樹脂をグラビアコート法により厚さが５μｍ（固形分）になるように形成させ表面樹脂層（３）とした。このようにして実施例１の偽装用積層材料を作成した。
【実施例２】
【００４３】
実施例１で使用したアルミニウム箔を貼り合わせた木綿布のアルミニウム箔面に、変性ＰＶＤＦ樹脂を１０％添加した塩素化ポリプロピレン樹脂をバインダーに用いて迷彩柄を厚さが２μｍ（固形分）になるように形成させ、インキ絵柄層（４）とした。
【００４４】
このインキ絵柄層（４）の上に変性ＰＶＤＦ樹脂をグラビアコート法により厚さが２μｍ（固形分）になるように形成させ表面樹脂層（３）とした。このようにして実施例２の偽装用積層材料を作成した。
【実施例３】
【００４５】
実施例１で使用したアルミニウム箔を貼り合わせた木綿布のアルミニウム箔面に、酸変性ＰＶＤＦ樹脂をバインダーに用いて迷彩柄を厚さが３μｍ（固形分）になるように形成させ、インキ絵柄層（４）を形成させ、実施例３の偽装用積層材料を作成した。
【実施例４】
【００４６】
木綿布とアルミニウム箔の積層品に迷彩柄を施した実施例１で使用した積層品に、熱針穴あけ加工法により直径０．３ｍｍ、ピッチ１０ｍｍ×１５ｍｍの菱形ピッチで穴あけ加工を行い、インキ絵柄層（４）の上から実施例１と同様に変性ＥＴＦＥ樹脂をグラビアコート法により厚さが５μｍ（固形分）になるように形成させ表面樹脂層（３）とした。最後に表面樹脂層（３）を形成させたことにより、貫通穴（５）の断面も表面樹脂層（３）で覆われ、アルミニウム箔が露出することがない。
【実施例５】
【００４７】
実施例１で使用したアルミニウム箔を貼り合わせた木綿布のアルミニウム箔面に、塩素化ポリプロピレン樹脂をバインダーに用いて迷彩柄を厚さが２μｍ（固形分）になるように形成させ、インキ絵柄層（４）とした。
【００４８】
このインキ絵柄層（４）の上に実施例１と同様に変性ＥＴＦＥ樹脂をグラビアコート法により厚さが５μｍ（固形分）になるように形成させ表面樹脂層（３）とした。このようにして比較例である実施例５の偽装用積層材料を作成した。
【実施例６】
【００４９】
実施例１で使用したアルミニウム箔を貼り合わせた木綿布のアルミニウム箔面に、塩素化ポリプロピレン樹脂をバインダーに用いて迷彩柄を厚さが２μｍ（固形分）になるように形成させ、インキ絵柄層（４）とした。
【００５０】
このインキ絵柄層（４）の上に無水マレイン酸変性ポリプロピレン樹脂をグラビアコート法により厚さが５μｍ（固形分）になるように形成させ表面樹脂層（３）とした。このようにして比較例である実施例６の偽装用積層材料を作成した。
【実施例７】
【００５１】
実施例１で使用したアルミニウム箔を貼り合わせた木綿布のアルミニウム箔面に、変性
ＰＶＤＦ樹脂を１０％添加した塩素化ポリプロピレン樹脂をバインダーに用いて迷彩柄を厚さが１０μｍ（固形分）になるように形成させ、インキ絵柄層（４）とした。
【００５２】
このインキ絵柄層（４）の上に変性ＰＶＤＦ樹脂をグラビアコート法により厚さが３０μｍ（固形分）になるように形成させ表面樹脂層（３）とした。このようにして比較例である実施例７の偽装用積層材料を作成した。
【００５３】
このようにして作製した実施例１〜７の偽装用積層材料について、下記の評価方法に基づいて偽装性と使用適性を評価した。その結果を表１、表２に示す。
【００５４】
１）偽装性評価
加熱式スターラー上に温水を入れたガラス製ビーカーを置き、低温設定でしばらく攪拌し、温水中に挿入した温度計が３５°Ｃに保持されるよう調整した。ビーカー表面に評価試料である実施例１〜６の偽装用積層材料の布基材側が均一に当たるようにテープで固定して、以下の温度測定をした。
〈接触式表面温度〉‥  評価試料の表面温度を白金測温抵抗式接触表面温度計で測定した。
〈遠赤外線式表面温度〉‥  遠赤外線放射量測定式熱画像装置（Ｒａｙｔｅｋ社製「サーモビューＴｉ３０」で評価試料の一定面積の温度分布を撮影した。解析はサーモグラフ画像１２０×１００セルの各温度を平均して求めた。
【００５５】
接触式表面温度計で得られた測定値よりも遠赤外線式サーモグラフィーで得られた測定値の方が１０°Ｃ以上低い場合を偽装性の判定基準とした。
【００５６】
【表１】
2005335154.tif 000003
２）使用適性評価
〈屈曲耐性〉‥  評価試料を、ゲルボフレックステスターを使用して室温条件における１０００回屈曲を繰り返した後のピンホール数を測定。ピンホール数１０個以下で屈曲耐性量良好と判断した。
〈洗濯適性〉‥  評価試料を、洗剤を入れた水で洗濯機で洗浄、直射日光下で乾燥という作業を５回繰り返した後のピンホール数を測定。１０個／ｍ2 以下は洗濯適性良好と判断した。
〈防汚性〉‥  評価試料の上に赤色チェック液をスプレー塗布し、１分間放置した後に布で拭き取った。この時、赤色染料の沈着がない試料は防汚性良好と判断した。
【００５７】
【表２】
2005335154.tif 000004
表１、表２に示されているように、実施例１〜４の本発明の偽装用積層材料は、比較のための実施例５〜７の積層材料に比較して接触式表面温度計で得られた測定値より遠赤外線式サーモグラフィーで得られた測定値が上記の判断近である１０°Ｃ以上低く、偽装性に優れている。同時に実施例１〜４の本発明の偽装用積層材料は使用適性も問題ないことが判る。
【００５８】
また、実施例１と比較例としての実施例５で得られた２種類の積層材料を用いて偽装用の衣類を作成し、人体への試着により実用試験を行った。その結果、１００ｍ離れた位置で樹木を背景に目視試験を行ったところ、両者ともほとんど視認できなかったが、遠赤外線サーモグラフィーを用い屋外で視認試験を行ったところ、実施例１で得られた積層材料を用いて作成した衣類はほとんど視認不可能であるのに対して、比較例としての実施例４で得られた積層材料を用いて作成した衣類は容易に視認され、遠赤外線放射量を制御する効果に劣ることが確認できた。
【図面の簡単な説明】
【００５９】
【図１】本発明の偽装用積層材料の一実施例を示す、断面説明図である。
【図２】本発明の偽装用積層材料の別の実施例を示す、断面説明図である。
【図３】本発明の偽装用積層材料のさらに別の実施例を示す、断面説明図である。
【符号の説明】
【００６０】
１‥‥布基材
２‥‥金属層
３‥‥表面樹脂層
４‥‥インキ絵柄層
５‥‥貫通穴
１０‥‥偽装用積層材料
【図１】
2005335154.tif 000005
【図２】
2005335154.tif 000006
【図３】
2005335154.tif 000007